(57)【特許請求の範囲】
【請求項１】
トレッド部におけるカーカス層の外周側にベルト層を埋設し、該ベルト層の外周側にタイヤ周方向に配向する補強コードを含む少なくとも２層のベルト補強層を配置した空気入りタイヤにおいて、前記ベルト補強層の補強コードとして有機繊維のマルチフィラメントヤーンに一方向の撚りを付与した片撚りコードを用いると共に、ベルト層側のベルト補強層のコード打ち込み密度（本／５０ｍｍ）に対する踏面側のベルト補強層のコード打ち込み密度（本／５０ｍｍ）の比が０．６〜０．９であり、かつ前記ベルト層側のベルト補強層のコード打ち込み密度（本／５０ｍｍ）とその片撚りコードの繊度（ｄｔｅｘ）との積が１０５０００以下であり、前記片撚りコードの撚り数Ｔ（回／１０ｃｍ）と前記片撚りコードの繊度Ｄ（ｄｔｅｘ）とからＫ＝Ｔ√Ｄにて規定される撚り係数Ｋについて、前記ベルト層側のベルト補強層の撚り係数Ｋに対する踏面側のベルト補強層の撚り係数Ｋの比が１．１〜１．３であることを特徴とする空気入りタイヤ。
【請求項２】
前記片撚りコードの撚り数Ｔ（回／１０ｃｍ）と前記片撚りコードの繊度Ｄ（ｄｔｅｘ）とからＫ＝Ｔ√Ｄにて規定される撚り係数Ｋについて、前記ベルト層側のベルト補強層の撚り係数Ｋが４５０〜９００であることを特徴とする請求項１に記載の空気入りタイヤ。
【請求項３】
前記片撚りコードを構成する有機繊維がナイロン６６から構成されることを特徴とする請求項１又は２に記載の空気入りタイヤ。
【発明の詳細な説明】
【技術分野】
【０００１】
本発明は、トレッド部にベルト補強層を備えた空気入りタイヤに関し、更に詳しくは、ベルト補強層に片撚りコードを用いることで軽量化を図ると共に、高速耐久性を維持しながらトレッドセパレーション性を改善することを可能にした空気入りタイヤに関する。
【背景技術】
【０００２】
トレッド部におけるカーカス層の外周側にベルト層を埋設した空気入りタイヤにおいて、高速耐久性を改善することを目的として、ベルト層の外周側にタイヤ周方向に配向する補強コードを含むベルト補強層を配置することが行われている。通常、ベルト補強層の補強コードとしては、有機繊維からなる諸撚りコードが使用されている。
【０００３】
これに対して、ベルト補強層の補強コードとして、有機繊維からなる片撚りコードを使用することが提案されている（例えば、特許文献１〜４参照）。片撚りコードは、諸撚りコードに比べて、撚り加工費や使用原料を削減できるという利点に加えて、コード径が小さいためベルト補強層の厚さを低減し、空気入りタイヤの軽量化に寄与する。また、ベルト補強層が薄くなってゴム体積が減少すると、低発熱化の効果も期待できる。
【０００４】
しかしながら、片撚りコードは諸撚りコードに比べてコートゴムに対する接着性が悪いという欠点がある。そのため、ベルト補強層の補強コードとして、有機繊維からなる片撚りコードを使用した場合、ベルト補強層とキャップトレッドゴム層との間に剥離を生じ易くなり、トレッドセパレーション性が悪化するという問題がある。
【先行技術文献】
【特許文献】
【０００５】
【特許文献１】特開２００２−１５４３０４号公報
【特許文献２】特開２０１０−４７１９１号公報
【特許文献３】特開２０１１−２１８９８２号公報
【特許文献４】特開２０１１−２５１５８３号公報
【発明の概要】
【発明が解決しようとする課題】
【０００６】
本発明の目的は、ベルト補強層に片撚りコードを用いることで軽量化を図ると共に、高速耐久性を維持しながらトレッドセパレーション性を改善することを可能にした空気入りタイヤを提供することにある。
【課題を解決するための手段】
【０００７】
上記目的を達成するための本発明の空気入りタイヤは、トレッド部におけるカーカス層の外周側にベルト層を埋設し、該ベルト層の外周側にタイヤ周方向に配向する補強コードを含む少なくとも２層のベルト補強層を配置した空気入りタイヤにおいて、前記ベルト補強層の補強コードとして有機繊維のマルチフィラメントヤーンに一方向の撚りを付与した片撚りコードを用いると共に、ベルト層側のベルト補強層のコード打ち込み密度（本／５０ｍｍ）に対する踏面側のベルト補強層のコード打ち込み密度（本／５０ｍｍ）の比が０．６〜０．９であり、かつ前記ベルト層側のベルト補強層のコード打ち込み密度（本／５０ｍｍ）とその片撚りコードの繊度（ｄｔｅｘ）との積が１０５０００以下であり、前記片撚りコードの撚り数Ｔ（回／１０ｃｍ）と前記片撚りコードの繊度Ｄ（ｄｔｅｘ）とからＫ＝Ｔ√Ｄにて規定される撚り係数Ｋについて、前記ベルト層側のベルト補強層の撚り係数Ｋに対する踏面側のベルト補強層の撚り係数Ｋの比が１．１〜１．３であることを特徴とするものである。
【発明の効果】
【０００８】
本発明者は、ベルト補強層に片撚りコードを用いた空気入りタイヤについて鋭意検討した結果、ベルト層の外周側に少なくとも２層のベルト補強層を配置した空気入りタイヤでは、走行時のトレッド部の圧縮変形に起因してベルト層側のベルト補強層よりも踏面側のベルト補強層に大きな歪みが生じ、それがキャップトレッドゴム層の剥離を誘発することを知見し、本発明に至ったのである。
【０００９】
即ち、本発明では、ベルト補強層の補強コードとして有機繊維のマルチフィラメントヤーンに一方向の撚りを付与した片撚りコードを用いるにあたって、ベルト層側のベルト補強層のコード打ち込み密度を相対的に高くする一方で踏面側のベルト補強層のコード打ち込み密度を相対的に低くすることにより、踏面側のベルト補強層におけるコードとコートゴムとの間の接着性を十分に確保し、トレッドセパレーション性を改善することができる。また、ベルト層側のベルト補強層のコード打ち込み密度が高過ぎるとコード間のゴム量が減少してしまい、接着性の低下により高速耐久性が悪化する恐れがあるが、ベルト層側のベルト補強層のコード打ち込み密度（本／５０ｍｍ）とその片撚りコードの繊度（ｄｔｅｘ）との積を規定することにより、高速耐久性を良好に維持することができる。
【００１０】
本発明において、片撚りコードの撚り数Ｔ（回／１０ｃｍ）と片撚りコードの繊度Ｄ（ｄｔｅｘ）とからＫ＝Ｔ√Ｄにて規定される撚り係数Ｋについて、ベルト層側のベルト補強層の撚り係数Ｋに対する踏面側のベルト補強層の撚り係数Ｋの比が１．１〜１．３であることが好ましい。このようにベルト層側のベルト補強層の撚り係数Ｋを相対的に小さくする一方で踏面側のベルト補強層の撚り係数Ｋを相対的に大きくすることにより、高速耐久性を低下させることなくトレッドセパレーション性の改善効果を高めることができる。特に、高速耐久性を良好に維持するために、ベルト層側のベルト補強層の撚り係数Ｋを４５０〜９００とすることが好ましい。また、片撚りコードを構成する有機繊維はナイロン６６から構成されることが好ましい。
【００１１】
本発明において、「ベルト層側のベルト補強層」とは積層された少なくとも２層のベルト補強層のうち最もベルト層側に位置するベルト補強層を意味し、「踏面側のベルト補強層」とは積層された少なくとも２層のベルト補強層のうち最も踏面側に位置するベルト補強層を意味する。また、「コード打ち込み密度」とはベルト補強層において補強コードと直交する方向に測定される幅５０ｍｍ当たりのコード打ち込み本数（所謂、エンド数）である。
【図面の簡単な説明】
【００１２】
【図１】本発明の実施形態からなる空気入りタイヤを示す子午線断面図である。
【図２】図１の空気入りタイヤにおけるベルト補強層の要部を拡大して示す断面図である。
【図３】本発明の空気入りタイヤにおけるベルト補強層の種々の形態を示し、（ａ）〜（ｄ）は各形態を示す模式図である。
【発明を実施するための形態】
【００１３】
以下、本発明の構成について添付の図面を参照しながら詳細に説明する。図１は本発明の実施形態からなる空気入りタイヤを示し、図２はその空気入りタイヤのベルト補強層を示すものである。
【００１４】
図１に示すように、本実施形態の空気入りタイヤは、タイヤ周方向に延在して環状をなすトレッド部１と、トレッド部１の両側に配置された一対のサイドウォール部２と、サイドウォール部２のタイヤ径方向内側に配置された一対のビード部３とを備えている。
【００１５】
一対のビード部３，３間にはタイヤ径方向に延びる複数本の補強コードを含むカーカス層４が装架されている。カーカス層４の補強コードとしては、一般には有機繊維コードが使用されるが、スチールコードを使用しても良い。ビード部３には環状のビードコア５が埋設されており、そのビードコア５の外周上に断面三角形状のゴム組成物からなるビードフィラー６が配置されている。
【００１６】
一方、トレッド部１におけるカーカス層４の外周側には複数層のベルト層７が埋設されている。これらベルト層７はタイヤ周方向に対して傾斜する複数本の補強コードを含み、かつ層間で補強コードが互いに交差するように配置されている。ベルト層７において、補強コードのタイヤ周方向に対する傾斜角度は例えば１０°〜４０°の範囲に設定されている。ベルト層７の補強コードとしては、スチールコードが好ましく使用される。ベルト層７の外周側には、高速耐久性の向上を目的として、補強コードをタイヤ周方向に対して５°以下の角度で配列してなる少なくとも２層のベルト補強層８が配置されている。ベルト補強層８は少なくとも１本の補強コードを引き揃えてゴム被覆してなるストリップ材をタイヤ周方向に連続的に巻回したジョイントレス構造とすることが望ましい。また、ベルト補強層８はベルト層７の幅方向の全域を覆うように配置しても良く、或いは、ベルト層７の幅方向外側のエッジ部のみを覆うように配置しても良い。
【００１７】
上記空気入りタイヤにおいて、図２に示すように、ベルト補強層８の補強コードとして有機繊維のマルチフィラメントヤーンに一方向の撚りを付与した片撚りコード９が使用されている。片撚りコード９としては、繊度Ｄが９００ｄｔｅｘ〜２２００ｄｔｅｘであるものを使用すると良い。片撚りコード９を構成する有機繊維としては、ナイロン６６、ナイロン４６、ポリエチレンテレフタレート（ＰＥＴ）、ポリエチレンナフタレート（ＰＥＮ）、アラミド等の有機繊維を使用することが可能であるが、特にナイロン６６が好ましい。
【００１８】
片撚りコード９は、諸撚りコードに比べて、撚り加工費や使用原料を削減できるという利点に加えて、コード径が小さいためベルト補強層８の厚さを低減し、空気入りタイヤの軽量化に寄与する。また、ベルト補強層８が薄くなってゴム体積が減少すると、低発熱化の効果も期待できる。その一方で、片撚りコード９は、真円に近い断面形状を有すると共に、フィラメント同士の拘束が必ずしも十分ではないので、コートゴムに対する接着性が悪いという欠点を有している。
【００１９】
このような不都合に鑑みて、上記空気入りタイヤでは、少なくとも２層のベルト補強層８のうち、ベルト層側のベルト補強層８１のコード打ち込み密度Ｅ１（本／５０ｍｍ）に対する踏面側のベルト補強層８２のコード打ち込み密度Ｅ２（本／５０ｍｍ）の比（Ｅ２／Ｅ１）が０．６〜０．９の範囲に設定されている。走行時にはトレッド部１の圧縮変形に起因してベルト層側のベルト補強層８１よりも踏面側のベルト補強層８２に大きな歪みが生じ、それがトレッド部１に配置されたキャップトレッドゴム層の剥離を誘発するが、上述のようにベルト層側のベルト補強層８１のコード打ち込み密度Ｅ１を相対的に高くする一方で踏面側のベルト補強層８２のコード打ち込み密度Ｅ２を相対的に低くすることにより、踏面側のベルト補強層８２におけるコードとコートゴムとの間の接着性を十分に確保し、トレッドセパレーション性を改善することができる。
【００２０】
ここで、比（Ｅ２／Ｅ１）が０．６未満であるとベルト層側のベルト補強層８１のコード打ち込み密度Ｅ１（本／５０ｍｍ）とその片撚りコードの繊度Ｄ（ｄｔｅｘ）との積が過度に大きくなるため、ベルト層側のベルト補強層８１のコード間のゴム量が減少してしまい、接着性の低下により高速耐久性が悪化する恐れがある。逆に、比（Ｅ２／Ｅ１）が０．９よりも大きいとトレッドセパレーション性の改善効果が不十分になる。コード打ち込み密度Ｅ１，Ｅ２の範囲は、特に限定されるものではないが、高速耐久性を十分に確保するために、例えば、コード打ち込み密度Ｅ１を５０本／５０ｍｍ〜７０本／５０ｍｍとし、コード打ち込み密度Ｅ２を４０本／５０ｍｍ〜５０本／５０ｍｍとすれば良い。
【００２１】
上記空気入りタイヤにおいて、ベルト層側のベルト補強層８１のコード打ち込み密度Ｅ１（本／５０ｍｍ）とその片撚りコード９の繊度Ｄ（ｄｔｅｘ）との積は、１０５０００以下、好ましくは、８５０００〜１０５０００の範囲に設定されている。上記積を大きくすることでベルト補強層８１の強度を増大させて高速耐久性の改善効果を確保することができるが、その値が大き過ぎるとベルト層側のベルト補強層８１のコード間のゴム量が減少してしまい、接着性の低下により高速耐久性が悪化する恐れがある。同様の理由から、踏面側のベルト補強層８２のコード打ち込み密度Ｅ２（本／５０ｍｍ）とその片撚りコード９の繊度Ｄ（ｄｔｅｘ）との積は、６００００〜７００００の範囲に設定すると良い。
【００２２】
上記空気入りタイヤにおいて、片撚りコード９の撚り数Ｔ（回／１０ｃｍ）と片撚りコード９の繊度Ｄ（ｄｔｅｘ）とからＫ＝Ｔ√Ｄにて規定される撚り係数Ｋについて、ベルト層側のベルト補強層８１の撚り係数Ｋ（Ｋ１）に対する踏面側のベルト補強層８２の撚り係数Ｋ（Ｋ２）の比（Ｋ２／Ｋ１）は、１．１〜１．３の範囲に設定すると良い。このようにベルト層側のベルト補強層８１の撚り係数Ｋ１を相対的に小さくする一方で踏面側のベルト補強層８２の撚り係数Ｋ２を相対的に大きくすることにより、高速耐久性を低下させることなくトレッドセパレーション性の改善効果を高めることができる。
【００２３】
ここで、比（Ｋ２／Ｋ１）が１．１未満であると踏面側のベルト補強層８２の撚り係数Ｋ２が小さいため接着力が不足してトレッドセパレーション性の改善効果が低下する。逆に、比（Ｋ２／Ｋ１）が１．３よりも大きいと踏面側のベルト補強層８２のコードモジュラスが低下するため高速耐久性が低下することになる。
【００２４】
ベルト層側のベルト補強層８１の撚り係数Ｋ１は４５０〜９００の範囲に設定すると良い。撚り係数Ｋ１が４５０未満であるとベルト層側のベルト補強層８１に含まれる片撚りコード９の疲労性と接着性の低下が相まって高速耐久性が低下し、逆に９００を超えるとベルト層側のベルト補強層８１のコードモジュラスが低下するため高速耐久性が低下する。同様の理由から、踏面側のベルト補強層８２の撚り係数Ｋ２は３５０〜８００の範囲に設定すると良い。
【００２５】
図３は本発明の空気入りタイヤにおけるベルト補強層の種々の形態を示すものである。図３（ａ）においては、ベルト層７の外周側に、ベルト層７の幅方向の全域を覆うベルト層側のベルト補強層８１と、ベルト層７の幅方向外側のエッジ部のみを覆う踏面側のベルト補強層８２とが配置されている。図３（ｂ）においては、ベルト層７の外周側に、ベルト層７の幅方向外側のエッジ部のみを覆うベルト層側のベルト補強層８１と、ベルト層７の幅方向の全域を覆う踏面側のベルト補強層８２とが配置されている。図３（ｃ）においては、ベルト層７の外周側に、ベルト層７の幅方向外側のエッジ部のみを覆うベルト層側のベルト補強層８１及び踏面側のベルト補強層８２が配置されている。図３（ｄ）においては、ベルト層７の外周側に、ベルト層７の幅方向の全域を覆うベルト層側のベルト補強層８１及び踏面側のベルト補強層８２が配置されている。各図において、ベルト補強層８１，８２の端末位置はベルト層７の端末位置と一致するように描写されているが、ベルト層７の幅方向の全域を覆う場合及びベルト層７の幅方向外側のエッジ部のみを覆う場合のいずれにおいても、ベルト補強層８１，８２をベルト層７の端末位置よりもタイヤ幅方向外側へ突き出すように配置しても良い。
【００２６】
上述した実施形態では積層された２層のベルト補強層を備えた空気入りタイヤについて説明したが、本発明では３層以上のベルト補強層を設けることも可能である。この場合、ベルト層側のベルト補強層と踏面側のベルト補強層との間に位置する他のベルト補強層については、その構造をベルト層側のベルト補強層及び踏面側のベルト補強層のいずれか一方と同じにするか、或いは、ベルト層側のベルト補強層及び踏面側のベルト補強層の中間的な設定値を採用すると良い。後者の場合、ベルト補強層の特性をベルト層側から踏面側に向かって緩やかに変化させることができる。
【実施例】
【００２７】
タイヤサイズ２０５／５５Ｒ１６で、トレッド部におけるカーカス層の外周側にベルト層を埋設し、該ベルト層の外周側にタイヤ周方向に配向する補強コードを含む２層のベルト補強層を配置した空気入りタイヤにおいて、ベルト補強層のコード構造、ベルト層側のベルト補強層のコード打ち込み密度（本／５０ｍｍ）に対する踏面側のベルト補強層のコード打ち込み密度（本／５０ｍｍ）の比（表中、「コード打ち込み密度比」と表示）、ベルト層側及び踏面側のベルト補強層におけるコード打ち込み密度（本／５０ｍｍ）とその片撚りコードの繊度（ｄｔｅｘ）との積（表中、「コード打ち込み密度と繊度との積」と表示）、ベルト層側のベルト補強層の撚り係数に対する踏面側のベルト補強層の撚り係数の比（表中、「撚り係数比」と表示）、及び、ベルト層側及び踏面側のベルト補強層の撚り係数を表１のように設定した従来例１〜２、参考例１〜３及び比較例１のタイヤを製作した。
【００２８】
従来例１のタイヤは、ベルト補強層の補強コードとしてナイロン６６からなる諸撚りコード（９４０ｄｔｅｘ／２）を用いたものである。従来例２、参考例１〜３及び比較例１のタイヤは、ベルト補強層の補強コードとしてナイロン６６からなる片撚りコード（１４００ｄｔｅｘ／１）を用いたものである。
【００２９】
これら試験タイヤについて、下記の評価方法により、軽量性、高速耐久性及びトレッドセパレーション性を評価し、その結果を表１に併せて示した。
【００３０】
軽量性：
各試験タイヤに使用されるベルト補強層の重量を測定した。評価結果は、従来例１を１００とする指数にて示した。この指数値が小さいほど軽量であることを意味する。
【００３１】
高速耐久性：
各試験タイヤをリムサイズ１６×６ 1/2ＪＪのホイールに組み付け、空気圧を２３０ｋＰａとし、ＪＩＳ−Ｄ４２３０に準拠して室内ドラム式のタイヤ試験機により高速耐久性能試験を実施した後、引き続き走行試験を継続し、タイヤが破損するまでの走行距離を計測した。評価結果は、従来例１を１００とする指数にて示した。この指数値が大きいほど高速耐久性が優れていることを意味する。
【００３２】
トレッドセパレーション性：
各試験タイヤをリムサイズ１６×６ 1/2ＪＪのホイールに組み付け、空気圧を３５０ｋＰａとし、室内ドラム式のタイヤ試験機のドラム外周面に半径９．５ｍｍの３本のクリート（突起物）を周上で等間隔に設置し、そのタイヤ試験機を用いて８０００ｋｍの走行試験を実施した。走行後、タイヤのキャップトレッドゴム層とベルト補強層との間の剥離力を測定した。評価結果は、従来例１を１００とする指数にて示した。この指数値が大きいほどキャップトレッドゴム層が剥離し難く、トレッドセパレーション性が優れていることを意味する。
【００３３】
【表１】
0005983038.tif 000002
【００３４】
表１から判るように、従来例２のタイヤは、従来例１との対比において、軽量化の効果が認められるものの、トレッドセパレーション性が悪化していた。これに対して、参考例１〜３のタイヤは、従来例１との対比において、軽量化の効果を享受しつつ、高速耐久性及びトレッドセパレーション性を良好に維持することができた。一方、比較例１のタイヤは、ベルト側のベルト補強層のコード打ち込み密度に対する踏面側のベルト補強層のコード打ち込み密度の比が低過ぎ、ベルト層側のベルト補強層におけるコード打ち込み密度と繊度との積が大き過ぎるため、高速耐久性を十分に確保することができなかった。
【００３５】
次に、ベルト補強層の撚り係数比を表２のように変更したこと以外は参考例２と同じ構造を有する実施例１及び参考例４，５のタイヤを製作した。これら試験タイヤについて、上述の評価方法により、軽量性、高速耐久性及びトレッドセパレーション性を評価し、その結果を表２に併せて示した。なお、指数値の基準は従来例１である。
【００３６】
【表２】
0005983038.tif 000003
【００３７】
表２に示すように、実施例１及び参考例４，５において、ベルト層側のベルト補強層の撚り係数に対する踏面側のベルト補強層の撚り係数の比を変更することにより、高速耐久性及びトレッドセパレーション性が変化し、特に、撚り係数比が１．１〜１．３の範囲に含まれる実施例１では最も優れた結果が得られた。
【００３８】
次に、ベルト補強層の撚り係数を表３のように変更したこと以外は実施例１と同じ構造を有する実施例２〜４のタイヤを製作した。これら試験タイヤについて、上述の評価方法により、軽量性、高速耐久性及びトレッドセパレーション性を評価し、その結果を表３に併せて示した。なお、指数値の基準は従来例１である。
【００３９】
【表３】
0005983038.tif 000004
【００４０】
表３に示すように、実施例２〜４において、ベルト層側のベルト補強層の撚り係数を変更することにより、高速耐久性及びトレッドセパレーション性が変化し、特に、ベルト層側のベルト補強層の撚り係数が４５０〜９００の範囲に含まれる実施例２では最も優れた結果が得られた。
【符号の説明】
【００４１】
１  トレッド部
２  サイドウォール部
３  ビード部
４  カーカス層
５  ビードコア
６  ビードフィラー
７  ベルト層
８，８１，８２  ベルトカバー層
９  片撚りコード
【図１】
0005983038.tif 000005
【図２】
0005983038.tif 000006
【図３】
0005983038.tif 000007